(57)【要約】  着用感が良好であり、運動追従性に優れ、運動機能向上に寄与することができ、動作時の突っ張り感やズレが少なく、さらに、伸長力によって用途が限定されることがなく、着用による型崩れの生じ難い衣服の材料として使用できる、伸長性及び伸長回復性に優れる弾性丸編地の提供。弾性繊維と非弾性繊維からなる弾性丸編地において、該弾性繊維を含む編みループが連続して編地の経方向につながり、該編みループの列が少なくとも編地の緯方向に２列に１列の割合で配置され、該非弾性繊維の編みループを構成する繊維束の開き角度は５０〜１５０度であり、該弾性丸編地の８０％伸長時の、経方向の伸長力と緯方向の伸長力はいずれも１００〜８００ｃＮであり、経方向の伸長力／緯方向の伸長力の比は０．５〜１．８であり、かつ、８０％伸長・回復を３回繰り返した後の経方向の伸長回復率と緯方向の伸長回復率はいずれも８５％以上である前記弾性丸編地。
2015005432.tif 000002
【特許請求の範囲】
【請求項１】
弾性繊維と非弾性繊維からなる弾性丸編地において、該弾性繊維を含む編みループが連続して編地の経方向につながり、該編みループの列が、少なくとも編地の緯方向に２列に１列の割合で配置され、該非弾性繊維の編みループを構成する繊維束の開き角度は５０〜１５０度であり、該弾性丸編地の８０％伸長時の、経方向の伸長力と緯方向の伸長力はいずれも１００〜８００ｃＮであり、経方向の伸長力／緯方向の伸長力の比は０．５〜１．８であり、かつ、８０％伸長・回復を３回繰り返した後の経方向の伸長回復率と緯方向の伸長回復率はいずれも８５％以上である前記弾性丸編地。
【請求項２】
編地１平方インチ当たりの非弾性繊維の糸長指数が５０００〜１５０００である、請求項１に記載の弾性丸編地。
【請求項３】
経方向の密度／緯方向の密度の比が１．５〜２．０である、請求項１又は２に記載の弾性丸編地。
【請求項４】
前記弾性繊維の繊度が１５〜８０ｄｔｅｘである、請求項１〜３のいずれか１項に記載の弾性丸編地。
【請求項５】
目付が１００〜４００ｇ/ｍ2である、請求項１〜４のいずれか１項に記載の弾性丸編地。
【請求項６】
耐摩耗性が３級以上である、請求項１〜５のいずれか１項に記載の弾性丸編地。
【請求項７】
前記編地は、天竺組織であり、そして前記非弾性繊維は少なくとも２種含まれる、請求項１〜６のいずれか１項に記載の弾性丸編地。
【請求項８】
前記編地は、インレー組織であり、前記編地裏側のインレー編みする非弾性繊維は１〜３飛びであり、そして該非弾性繊維の少なくとも１種は捲縮を有している、請求項１〜６のいずれか１項に記載の弾性丸編地。
【請求項９】
前記編地は、カノコ組織である、請求項１〜６のいずれか１項に記載の弾性丸編地。
【請求項１０】
前記編地は、ハニカム組織である、請求項１〜６のいずれか１項に記載の弾性丸編地。
【請求項１１】
セルロース繊維を含む、請求項１〜１０のいずれか１項に記載の弾性丸編地。
【発明の詳細な説明】
【技術分野】
【０００１】
本発明は、スポーツウェアやカジュアルウェアなどの衣料に使用可能な伸長性及び伸長回復性に優れる弾性丸編地に関する。
【背景技術】
【０００２】
従来、ショーツやガードル、ブラジャー等のインナーウェアや、アンダーシャツ、水着等のスポーツウェアの身体にフィットする衣料として、弾性糸を含有する弾性丸編地が多く使用され、種々の製品が販売されている。また、弾性糸を含有する弾性丸編地は、身体にフィットする衣料だけでなく、Ｔシャツやパーカー、ボトムなどのカジュアルウェアにも数多く使用されている。一般的に丸編地は、その構造から、緯方向には生地は良く伸びるものの、緯方向に比べ経方向の伸びは極端に少なくなっており、製品として着用した時の動作時の突っ張り感やずれにおいて不満があった。
また、このように経方向と緯方向に対する伸長性が大きく異なる編地においては、衣服の実着用時の応力がかかる方向と生地の伸長しやすい方向とをあわせて生地を裁断する必要があるため、生地の使い方に大きな制約を受けるという問題もある。【０００３】
そのため、伸長性を経緯両方向で適切なバランスで発揮させることを目的にして、二列針床を有する丸編地において、各々の針床において、独立して全針ニット編みするに際し、その一方の針床に弾性糸を芯にしたカバリング糸又はコアー糸を給糸することで、経伸びのある丸編地が提案されているが、経方向の伸長性と回復性を左右する経方向の弾性糸のつながりが断続的で、その結果、衣服としたときの回復性からくる運動追随性において、不十分となる問題がある（以下の特許文献１を参照のこと）。
また、特定の共重合弾性糸を使用し、非弾性繊維の編目長を規定することで、経緯両方向でソフトストレッチ性に優れる丸編地が提案されているが、この特定の共重合弾性糸では、耐摩耗性が低下するため、衣料としての実用性能に劣るという問題がある（以下の特許文献２を参照のこと）。【０００４】
近年、体に密着する衣料においては、体の動きにあわせて伸縮するだけでなく、体の動きをサポートするような伸長機能を有する衣料や、体にフィットしない衣料では、運動時や日常の動作において、突っ張り感や衣服のズレのような着用動作時のストレスを軽減する衣料が求められている。しかしながら、前述の従来技術の編地によっては、経緯両方向に同程度に伸長し、且つ伸長回復性に優れ、それからくる運動追随性が良好で、耐摩耗性のような実用性能が劣らない衣料を得ることは困難であった。
【先行技術文献】
【特許文献】
【０００５】
【特許文献１】特開昭６０−９４６５４号公報
【特許文献２】特開２００５−２１３６６２号公報
【発明の概要】
【発明が解決しようとする課題】
【０００６】
本発明が解決しようとする課題は、上記のような従来技術の問題点を解決し、インナー、スポーツウェア、水着、カジュアルウェアなどの衣料に適した、伸長性及び回復性、運動追随性や着用感に優れる弾性編地を提供することである。
【課題を解決するための手段】
【０００７】
本発明者は、上記の課題を解決すべく鋭意検討し、新しい構造の編地や着用テストなどの実験を繰り返した結果、本発明を完成するに至った。【０００８】
すなわち、本発明は、以下のとおりのものである。
［１］弾性繊維と非弾性繊維からなる弾性丸編地において、該弾性繊維を含む編みループが連続して編地の経方向につながり、該編みループの列が編地の緯方向に少なくとも２列に１列の割合で配置され、該非弾性繊維の編みループを構成する繊維束の開き角度は５０〜１５０度であり、該弾性丸編地の８０％伸長時の、経方向の伸長力と緯方向の伸長力はいずれも１００〜８００ｃＮであり、経方向の伸長力／緯方向の伸長力の比は０．５〜１．８であり、かつ、８０％伸長・回復を３回繰り返した後の経方向の伸長回復率と緯方向の伸長回復率はいずれも８５％以上である前記弾性丸編地。【０００９】
［２］編地１平方インチ当たりの非弾性繊維の糸長指数が５０００〜１５０００である、前記［１］に記載の弾性丸編地。【００１０】
［３］経方向の密度／緯方向の密度の比が１．５〜２．０である、前記［１］又は［２］に記載の弾性丸編地。【００１１】
［４］前記弾性繊維の繊度が１５〜８０ｄｔｅｘである、前記［１］〜［３］のいずれかに記載の弾性丸編地。【００１２】
［５］目付が１００〜４００ｇ/ｍ2である、前記［１］〜［４］のいずれかに記載の弾性丸編地。【００１３】
［６］耐摩耗性が３級以上である、前記［１］〜［５］のいずれかに記載の弾性丸編地。【００１４】
［７］前記編地は、天竺組織であり、そして前記非弾性繊維は少なくとも２種含まれる、前記［１］〜［６］のいずれかに記載の弾性丸編地。【００１５】
［８］前記編地は、インレー組織であり、前記編地裏側のインレー編みする非弾性繊維は１〜３飛びであり、そして該非弾性繊維の少なくとも１種は捲縮を有している、前記［１］〜［６］のいずれかに記載の弾性丸編地。【００１６】
［９］前記編地は、カノコ組織である、前記［１］〜［６］のいずれかに記載の弾性丸編地。【００１７】
［１０］前記編地は、ハニカム組織である、前記［１］〜［６］のいずれかに記載の弾性丸編地。【００１８】
［１１］セルロース繊維を含む、前記［１］〜［１０］のいずれかに記載の弾性丸編地。
【発明の効果】
【００１９】
人体の伸長方向の動きに追随して生地が伸長された際に、伸長方向の応力と人体の周方向における生地の応力が、着用感に大きく影響を及ぼすが、本発明の弾性丸編地は、編地の経方向と緯方向の両者において所定の伸長を有するために、動作性や運動追随性、着脱性に優れ、着用した際の快適性に優れ、また、生地の不必要な伸度が抑制されるために、生地の耐久性を向上させることができる。
【図面の簡単な説明】
【００２０】
【図１】本実施形態の編ループの構成図である。
【図２】本実施形態の編みループを構成する繊維束の開き角度を表す図である。
【図３】本実施形態の弾性丸編地の瞬間回復性を評価する装置である。
【図４】本実施形態の弾性丸編地の組織図の一例である。
【図５】本実施形態の弾性丸編地の組織図の一例である。
【図６】本実施形態の弾性丸編地の組織図の一例である。
【図７】本実施形態の弾性丸編地の組織図の一例である。
【図８】本実施形態の弾性丸編地の組織図の一例である。
【図９】本実施形態の弾性丸編地の組織図の一例である。
【図１０】従来の編地の組織図の一例である。
【図１１】従来の編地の組織図の一例である。
【発明を実施するための形態】
【００２１】
以下、本発明を詳細に説明する。
本発明の弾性丸編地は、弾性繊維と非弾性繊維が用いられてなることを特徴とする。
本発明の実施形態で使用する非弾性繊維は、フィラメント糸又は紡績糸のいずれであってもよい。
具体的には、フィラメント糸としては、ポリアミド系繊維、ポリエステル系繊維、アクリル系繊維、ポリプロピレン系繊維、塩化ビニル系繊維、セルロース系繊維等の化合繊からなるものが好ましい。フィラメント糸の形態は、原糸（未加工糸）、仮撚加工糸、先染糸などのいずれであってもよく、また、これらの複合糸であってもよい。更にフィラメント糸の断面形状は〇、△、十字、Ｗ型、Ｍ型、Ｃ型、Ｉ型、ドッグボーン型、中空糸など特に制限はない。紡績糸としては、木綿、羊毛、麻などの天然繊維、ポリアミド系繊維、ポリエステル系繊維、アクリル系繊維、ポリプロピレン系繊維、塩化ビニル系繊維、セルロース系繊維等の化合繊からなるものが好ましく、これらは単独又は混紡されたもの等、いずれであってもよい。すなわち用途によって、適宜好適な素材を選定すればよい。
【００２２】
弾性繊維としては、ポリウレタン弾性糸、ポリエーテル・エステル弾性糸、ポリアミド弾性糸、ポリオレフィン弾性糸、あるいは、これらに非弾性繊維を被覆し、カバリング状態としたものでもよい。更に天然ゴム、合成ゴム、半合成ゴムからなる糸状である、いわゆるゴム糸などを使用することもできるが、伸縮性に優れ、一般的に広く利用されているポリウレタン弾性糸が好適である。ポリウレタン弾性糸としては、ポリテトラメチレングライコールやテトラヒドロフランと３−アルキルテトラヒドロフランとのコポリエーテルポリオールなどとジフェニルメタン−４,４−ジイソシアネートとからプレポリマーを、鎖伸長剤としてエチレンジアミンや２−メチル−１，５−ペタンジアミンとエチレンジアミンなどを用いて鎖伸長反応させて製造されたポリウレタンからなるポリウレタン弾性糸である。
【００２３】
本実施形態の弾性丸編地は、弾性繊維を含む編みループが連続して編地の経方向につながり、該弾性繊維を含む編みループの列が、編地の緯方向に少なくとも２列に１列の割合で配置されることを特徴とする。編みループが経方向につながるというのは、編地の長さ方向に編みループがつながるという意味である。更に図１にて詳細に説明すると、図１内の弾性繊維を含む編ループ１ａ〜１ｃ、３ａ〜３ｃ、５ａ〜５ｃにおいて、経方向につながるとは、１ａと１ｂと１ｃ、３ａと３ｂと３ｃ、５ａと５ｂと５ｃがそれぞれつながることである。
更に経方向につながった編みループ列が、編地の緯方向に少なくとも２列に１列の割合で配置されるというのは、編地の巾方向に、経方向につながった編みループの列が２列に１列の割合で配置されるという意味である。更に図１にて詳細に説明すると、図１内の経方向につながった弾性繊維を含む編ループの列、１ａと１ｂと１ｃ、３ａと３ｂと３ｃ、５ａと５ｂと５ｃと、弾性繊維を含まない編みループ列、２ａと２ｂと２ｃ、４ａと４ｂと４ｃは交互に配置されており、弾性繊維を含む編ループの列は、２列に１列の割合で配置されていることになる。弾性繊維を含む編みループが編地の経方向につながることによって、弾性繊維の伸縮性が丸編地の経方向に作用し、経方向の伸びを改善する。但し、経方向につながった編みループ列が３列に１列、４列に１列というように、弾性繊維の割合が減っていく（非弾性繊維のみの編みループの列が多くなる）と、弾性繊維による丸編地の経方向の伸びの改善効果が少なくなり、経方向と緯方向の伸びのバランスの良い編地は得られにくくなる。これらの構造は編み組織と弾性繊維の糸配置からなるが、編み組織としては、天竺、インレー、スムース、フライスなどが好ましいが、これに限定されるものではなく、カノコやハニカム、メッシュ、コンフォート等の組織でもコース方向に弾性繊維を含む編みループがつながるように糸配置を工夫すればよい。
【００２４】
本実施形態の弾性丸編地は、非弾性繊維の編みループを構成する繊維束の開き角度が５０〜１５０度の範囲であることを特徴とする。該角度は、好ましくは６０〜１４０度、より好ましくは７０〜１３０度、更に好ましくは８０〜１２０度、特に好ましくは９０度〜１１０度である。非弾性繊維の編みループを構成する繊維束の開き角度が５０度未満や１５０度を超えると、経方向と緯方向との伸びのバランスが悪いものとなり、衣服として着用した際に、動きにくいものとなってしまうことがある。なお、本発明で規定する「非弾性繊維の編みループを構成する繊維束の開き角度」とは、編地表面の拡大写真を撮り、図２のように編みループを構成する左上りの繊維束の中心に線を引き（Ｄ）、次に同様に編みループを構成する右上りの繊維束の中心に線を引く（Ｅ）。この（Ｄ）と（Ｅ）の線の角度（Ｆ）を、場所を変えて、計１０か所測定し、その平均値で求められる値である。
２種類以上の非弾性繊維を使用した場合は、その全ての非弾性繊維において、上述の開き角度が既定の範囲に入ることが必要である。
【００２５】
本実施形態の弾性丸編地は、８０％伸長時の経方向及び緯方向の伸長力が１００ｃＮ〜８００ｃＮであり、経方向／緯方向の伸長力比が０．５〜１．８であることを特徴とする。
経方向及び緯方向の伸長力は、好ましくは２００ｃＮ〜７００ｃＮ、より好ましくは３００ｃＮ〜６００ｃＮ、更に好ましくは４００ｃＮ〜５００ｃＮである。伸長力が１００ｃＮ未満であると、フィット感が劣り、伸長回復性が悪くなることがある。伸長力が８００ｃＮを超えると、伸長力が大き過ぎることにより、運動時に突っ張り感を感じることがある。また、伸長力比は、好ましくは０．６〜１．７、より好ましくは０．７〜１．６、更に好ましくは０．８〜１．５、特に好ましくは０．９〜１．４である。この８０％伸長時の経方向／緯方向の伸長力比が０．５未満もしくは１．８を超えると、製品として着用した時に型崩れが生じたり、フィット感が悪くなったり、動作時の突っ張り感を感じることがあり、好ましくない。なお、本発明で規定する「編地の８０％伸長時の経方向／緯方向の伸長力比」とは、以下に説明する。巾２５ｍｍの試料を、つかみ間隔１００ｍｍで試料をチャッキングし、引張速度３００ｍｍ／分にて、つかみ間隔の８０％まで（つかみ間隔が１８０ｃｍになるまで）引張り、その際の最大応力を測定する。弾性経編地の経方向及び緯方向それぞれの試料を各２枚用意し、それぞれの最大応力の平均値を伸長力とし、下記式（１）：
伸長力比＝（経方向伸長力）÷（緯方向伸長力）      （１）
で求められる。
【００２６】
本実施形態の弾性経編地は、８０％伸長・回復を３回繰り返した後の経方向及び緯方向の伸長回復率がいずれも８５％以上であることを特徴とする。好ましくは８８％以上、より好ましくは９０％以上である。この８０％伸長・回復を３回繰り返した後の経方向及び緯方向の伸長回復率が８５％未満であると、製品として着用した時に型崩れが生じることがある。ここで「８０％伸長・回復を３回繰り返した後の経方向及び緯方向の伸長回復率」とは、以下に説明する。伸長力の測定と同様の試料巾、つかみ間隔、引張速度にて、つかみ間隔の８０％まで（つかみ間隔が１８０ｃｍになるまで）引張った後に、つかみ間隔が当初の１００ｍｍになるまで、引張速度と同じ速度で戻す。それを３回繰り返して得られた、伸長回復曲線から３回目の伸長回復後の残留歪（ｍｍ）を読み取り、下記式（２）：
伸長回復率（％）＝｛［（８０ｍｍ−（残留歪））÷８０ｍｍ］×１００      （２）
により求められる。
【００２７】
本実施形態の弾性丸編地は、編地１平方インチ当たりの非弾性繊維の糸長指数が５０００〜１５０００の範囲であることが好ましく、より好ましくは７０００〜１４０００、更に好ましく８０００〜１３０００、特に好ましくは９０００〜１２０００である。編地１平方インチ当たりの非弾性繊維の糸長指数が５０００未満であると、弾性繊維が十分に伸びる前に、非弾性繊維が先に突っ張り、弾性繊維の伸びを阻害し、編地として伸びが少ないものとなり、衣服として着用した時に、動きにくいものとなることがある。編地１平方インチ当たりの非弾性繊維の糸長指数が１５０００を超えると、編地の伸縮性は十分であるが、非弾性繊維が不必要に弛んだ状態で編地内に存在し、その弛みは編地表面に浮き出て、編地の表面に凹凸が発生し、ピリングやスナッグの悪化につながることがあり好ましくない。なお、本発明で規定する「編地１平方インチ当たりの非弾性繊維の糸長指数」とは、編地の緯方向１インチ間をマーキングし、編地から非弾性繊維を取出し、０．４４ｃＮ／ｄｅｔｘの荷重を垂下し、マーキング間の長さを測定し、編地の１インチ分の長さとする。次いでそのマーキング間を切り取り、マーキングした長さの非弾性繊維の重量を測定し、１００００ｍ当たりの重量に換算し、繊度とする。次に編地のコース数をデンシメータ等で測定し、下記式（３）：
糸長指数＝（編地の１インチ分の非弾性繊維の長さｃｍ×編地のコース数）×√（繊度）      （３）
で求められる値である。
ここで糸長を測定する非弾性繊維は、弾性繊維と同一編みループを形成する非弾性繊維とする。
【００２８】
本実施形態の弾性丸編地は、経方向の密度と緯方向の密度の比が１．５〜２．５の範囲であることが好ましく、より好ましくは１．６〜２．３、更に好ましくは１．７〜２．１、特に好ましくは１．８〜２．０である。経方向の密度と緯方向の密度の比が１．５未満や２．５を超えると、経方向と緯方向との伸びのバランスが悪いものとなり、衣服として着用した際に、動きにくいものとなってしまうことがある。なお、本発明で規定する「経方向の密度と緯方向の密度の比」とは、以下に説明するように、弾性丸編地の経方向の密度（コース数）及び緯方向の密度（ウェール数）をＪＩＳ−Ｌ−１０９６、８．６．２の「編物の密度」に記載の２５．４ｍｍの区間のコース数及びウェール数を測定し、下記式（４）：
密度比＝（経方向の密度：コース数）÷（緯方向の密度：ウェール数）      （４）
により求められる値である。
【００２９】
本実施形態の弾性丸編地に使用する弾性繊維の繊度は１５〜８０ｄｔｅｘの範囲であることが好ましく、より好ましくは２０〜６０ｄｔｅｘ、更に好ましくは３０〜５０ｄｔｅｘである。弾性繊維の繊度が１５ｄｅｔｘ未満であると、必要な伸長性と回復性が得られないことがある。８０ｄｔｅｘを超えると、目付が大きくなり、ウェアとして重くなりすぎることがある。
【００３０】
本実施形態の弾性丸編地は、目付が１００〜４００ｇ／ｍ2の範囲であることが好ましく、より好ましくは１３０〜３５０ｇ／ｍ2、更に好ましくは１５０〜３００ｇ／ｍ2である。目付が１００ｇ／ｍ2未満であると、スケ感や破裂強力などが悪くなることがある。目付が４００ｇ／ｍ2を超えると、着用した際に重すぎ、動作を妨げたりすることがある。
【００３１】
本実施形態の弾性丸編地は、耐摩耗性が３級以上であることが好ましく、より好ましくは４級以上である。耐摩耗性が３級未満であると、繰り返し着用すると、編地表面に毛羽が多発し、ピリング性の悪化や破れが起こることがある。なお、本発明で規定する「耐摩耗性」とは、ＪＩＳ−Ｌ−１０７６、８．１．３に記載の耐摩耗性評価のＣ法により評価される値である。
【００３２】
本実施形態に使用する編み組織は、天竺、インレー、スムース、フライスなどが好ましいが、これに限定されるものではなく、カノコやハニカム、メッシュ等の組織でも編地の経方向に弾性繊維を含む編みループがつながるように糸配置を工夫すれば、どのような編み組織でもよい。
天竺組織においては、１種類の弾性繊維と１種類の非弾性繊維からなり、その糸長の比は１．８０〜３．２０の範囲で編成されることが好ましく、より好ましくは１．９０〜３．１０、更に好ましくは２．００〜３．００である。弾性繊維のドラフトは、２．５〜３．５倍の範囲であることが好ましく、より好ましくは２．７〜３．４倍、更に好ましくは２．８〜３．３倍である。得られた生機をプレセットする際の押込み設定量は、０〜１００％が好ましく、より好ましくは１５〜８０％、更に好ましくは２５〜６０％、特に好ましくは３５〜５０％である。プレセット温度は１８０〜２００℃が好ましく、より好ましくは１８５〜１９５℃、更に好ましくは１９０〜１９５℃である。プレセット時の巾出し率は任意に設定すればよいが、好ましくは生機巾に対して−４０〜＋４０％が好ましく、より好ましくは−３５〜＋３０％、更に好ましくは−３０〜＋２０％である。
編地の性能をより付加するために、２種類の非弾性繊維と１種類の弾性繊維からなる、一般的に言われる３層天竺編地としてもよい。３層天竺編地にすることにより、通常の天竺編地よりも非弾性繊維を１種類多く使用できることから、その追加する非弾性繊維の特性を編地に付与することができる。その際の非弾性繊維は付与したい特性を有する繊維を任意に使用すればよい。例えば、吸放湿性を編地に付与したければセルロース繊維を使用すればよい。３層天竺編地では、２種類の非弾性繊維の糸長は基本的に同じでよいが、その使用する繊維の収縮率や捲縮性により、各々の糸長を変えてもよい。その際の糸長は±１０％の範囲で差をつけるのが好ましい。この範囲外の糸長の差をつけると、一方の糸が余り過ぎ、表面に凹凸ができて好ましくない。弾性繊維のドラフトは２．５〜３．５倍の範囲であることが好ましく、より好ましくは２．７〜３．４倍、更に好ましくは２．８〜３．３倍である。得られた生機のプレセット温度、押込み量、巾出し率は上述の天竺組織と同様でよい。使用する非弾性繊維を、吸放湿性を有するセルロース繊維を使用すれば、その特性を編地に付与できて好ましい。
【００３３】
インレー組織においては、編地裏側のインレー編みする非弾性繊維が１〜３飛びの範囲で編成されることが好ましく、より好ましくは１〜２飛びである。編地裏側のインレー編みする非弾性繊維を飛ばさないで編成されると、インレー組織特有の編地裏側の凹凸感が得られず、更に緯方向の伸びを極小となってしまうことがある。編地裏側のインレー編みする非弾性繊維が４飛び以上になると、編地裏側の凹凸が大きくなってしまい、ピリングやスナッグの悪化につながることがあり好ましくない。また、編地裏側のインレー編みする非弾性繊維が、編地の緯方向の伸びに直接影響するため、緯方向の伸びを良くするために、捲縮を有する非弾性繊維を使用することが好ましい。捲縮を有する非弾性繊維を使用することで、染色加工時の熱により、捲縮が発現し、伸縮性を発現することで、編地自体の緯方向の伸びが良好となる。更に緯方向の伸びを良くするためには、編地裏側のインレー編みする捲縮を有する非弾性繊維は少なくとも１種類は必要であることや、編地裏側のインレー編みする非弾性繊維の糸長が、編地表側の天竺目を構成する非弾性繊維の糸長の４０〜７０％であることが好ましく、より好ましくは４３〜６５％、更に好ましくは４５〜６０％、特に好ましくは４８〜５５％である。編地裏側のインレー編みする非弾性繊維の糸長が、編地表側の天竺目を構成する非弾性繊維の糸長の４０％未満では、インレー編みに使用している非弾性繊維の糸長が短く、緯伸びが低下する。編地裏側のインレー編みする非弾性繊維の糸長が、編地表側の天竺目を構成する非弾性繊維の糸長の７０％を超えると、緯伸びは良好であるが、非弾性繊維が不必要に弛んだ状態で編地内に存在し、その弛みは編地表面に浮き出て、編地の表面に凹凸が発生し、ピリングやスナッグの悪化につながることがあり好ましくない。
同一編みループを有する弾性繊維と非弾性繊維の糸長比は、１．８０〜３．２０の範囲で編成されることが好ましく、より好ましくは１．９０〜３．１０、更に好ましくは２．００〜３．００である。得られた生機をプレセットする際の押込み設定量は、０〜１００％が好ましく、より好ましくは１５〜８０％、更に好ましくは２５〜６０％、特に好ましくは３５〜５０％である。プレセット温度は１８０〜２００℃が好ましく、より好ましくは１８５〜１９５℃、更に好ましくは１９０〜１９５℃である。プレセット時の巾出し率は任意に設定すればよいが、好ましくは生機巾に対して−４０〜＋４０％が好ましく、より好ましくは−３５〜＋３０％、更に好ましくは−３０〜＋２０％である。又、インレー編みする非弾性繊維に、吸放湿性を有するセルロース繊維を使用すれば、その特性を編地に付与できて好ましい。
【００３４】
スムース組織においては、糸使いは任意であるが、１本交互に弾性繊維を配置することで、編地の経方向に弾性繊維を含む編みループ列と弾性繊維を含まない編みループ列を交互に配置した編地も可能である。その際には弾性繊維と同一編みループを形成する非弾性繊維と弾性繊維を含まない編みループを形成する非弾性繊維の糸長は各々設定する必要がある。弾性繊維と同一編みループを形成する非弾性繊維は、弾性繊維の影響で、編みループが小さくなるが、その編みループの大きさと、弾性繊維を含まない編みループを形成する非弾性繊維のみの編みループの大きさに差が生じ、非弾性繊維のみの編みループが表面に浮き出て、スナッグ等が悪化することがある。よって、弾性繊維を含まない編みループを形成する非弾性繊維の糸長は、弾性繊維と同一編みループを形成する非弾性繊維の糸長よりも５〜２０％短くすることが好ましい。同一編みループを有する弾性繊維と非弾性繊維の糸長比は、１．８０〜３．２０の範囲で編成されることが好ましく、より好ましくは１．９０〜３．１０、更に好ましくは２．００〜３．００である。得られた生機をプレセットする際の押込み設定量は、０〜１００％が好ましく、より好ましくは１５〜８０％、更に好ましくは２５〜６０％、特に好ましくは３５〜５０％である。プレセット温度は１８０〜２００℃が好ましく、より好ましくは１８５〜１９５℃、更に好ましくは１９０〜１９５℃である。プレセット時の巾出し率は任意に設定すればよいが、好ましくは生機巾に対して−４０〜＋４０％が好ましく、より好ましくは−３５〜＋３０％、更に好ましくは−３０〜＋２０％である。
【００３５】
カノコ組織においては、同一編みループを有する弾性繊維と非弾性繊維の糸長比は、１．８０〜３．２０の範囲で編成されることが好ましく、より好ましくは１．９０〜３．１０、更に好ましくは２．００〜３．００である。カノコの柄を明確にするために、プレセット時の押込み設定量は−４０〜５０％が好ましい。より好ましくは−３０〜４５％、更に好ましくは−２０〜４０％である。プレセット温度は１８０〜２００℃が好ましく、より好ましくは１８５〜１９５℃、更に好ましくは１９０〜１９５℃である。プレセット時の巾出し率は任意に設定すればよいが、好ましくは生機巾に対して−４０〜＋４０％が好ましく、より好ましくは−３５〜＋３０％、更に好ましくは−３０〜＋２０％である。糸種は任意で選定すればよいが、吸放湿性を有するセルロース繊維を使用すれば、その特性を編地に付与できて好ましい。
【００３６】
ハニカム組織においては、同一編みループを有する弾性繊維と非弾性繊維の糸長比は、１．８０〜３．２０の範囲で編成されることが好ましく、より好ましくは１．９０〜３．１０、更に好ましくは２．００〜３．００である。得られた生機をプレセットする際の押込み設定量は、０〜１００％が好ましく、より好ましくは１５〜８０％、更に好ましくは２５〜６０％、特に好ましくは３５〜５０％である。プレセット温度は１８０〜２００℃が好ましく、より好ましくは１８５〜１９５℃、更に好ましくは１９０〜１９５℃である。プレセット時の巾出し率は任意に設定すればよいが、好ましくは生機巾に対して−４０〜＋４０％が好ましく、より好ましくは−３５〜＋３０％、更に好ましくは−３０〜＋２０％である。又、非弾性繊維の一部に、吸放湿性を有するセルロース繊維を使用すれば、その特性を編地に付与できて好ましい。
【００３７】
本実施形態の弾性丸編地は、セルロース繊維を含むことが好ましい。このセルロース繊維は、フィラメント糸の形態では、原糸（未加工糸）、仮撚加工糸、先染糸などのいずれであってもよく、また、ポリエステル系繊維やポリアミド系繊維などとの複合糸であってもよい。また、紡績糸でもよく、ポリエステル系繊維やポリアミド系繊維などとの混紡糸であってもよい。セルロース繊維として好ましくはキュプラ繊維がよい。使用するセルロース繊維の繊度は、フィラメント糸の場合、３０〜２００ｄｔｅｘのものが好ましく、より好ましくは４０〜１７０ｄｔｅｘ、更に好ましくは５０〜１２０ｄｔｅｘである。又、紡績糸の場合、６０番〜３０番の紡績糸が好ましく、より好ましくは５０番〜４０番である。
【００３８】
本実施形態の弾性丸編地は、同一編みループを形成する弾性繊維と非弾性繊維の糸長比が１．８０〜３．２０の範囲で編成されることが好ましく、より好ましくは１．９０〜３．１０、更に好ましくは２．００〜３．００である。弾性繊維と非弾性繊維が同一の編みループを形成するとき、編地の伸びやすさは非弾性繊維の糸長が弾性繊維の糸長よりも大きいことが必要である。弾性繊維と非弾性繊維の糸長が１．８０未満であると、弾性繊維が十分に伸びる前に、非弾性繊維が先に突っ張り、弾性繊維の伸びを阻害し、編地として伸びが少ないものとなり、衣服として着用した時に、動きにくいものとなることがある。弾性繊維と非弾性繊維の糸長が３．２０を超えると、編地の伸縮性は十分であるが、非弾性繊維が不必要に弛んだ状態で編地内に存在し、その弛みは編地表面に浮き出て、編地の表面に凹凸が発生し、ピリングやスナッグの悪化につながることがあり好ましくない。なお、本発明で規定する「弾性繊維と非弾性繊維の糸長比」とは、編地から１００ウェール分の弾性繊維及び非弾性繊維を取出し、弾性繊維には０．０１ｃＮ／ｄｔｅｘ、非弾性繊維には０．４４ｃＮ／ｄｅｔｘの荷重を垂下し、その長さを測定し、下記式（５）：
糸長比＝（非弾性繊維の糸長）÷（弾性繊維の糸長）      （５）
で求められる値である。
【００３９】
非弾性繊維の繊度は、着用した際に衣服が重くなり過ぎないように、フィラメント糸では３０〜２００ｄｔｅｘのものが好ましく、より好ましくは４０〜１７０ｄｔｅｘ、更に好ましくは５０ｄｔｅｘ〜１２０ｄｔｅｘである。又、紡績糸では、６０番〜３０番が好ましく、より好ましくは５０番〜４０番である。
非弾性繊維の単糸繊度は、弾性繊維の伸縮性を阻害しないことと、柔らかな風合いを有する衣服にするために、０．３〜３．０ｄｔｅｘが好ましく、より好ましくは０．５〜２５ｄｔｅｘ、更に好ましくは０．８〜２．３ｄｔｅｘである。
本実施形態の弾性丸編地は、弾性繊維のドラフト率が２．５〜３．５倍の範囲であることが好ましく、より好ましくは２．８〜３．４倍、更に好ましくは３．０〜３．３倍である。
【００４０】
実着用時の型崩れやフィット感はウェアに使用される生地の伸長回復率に大きく影響するが、実際の運動においては、生地が運動によって追随することが重要で、そのためには瞬間的な回復性が特に重要である。そこで、本発明者は鋭意検討し、瞬間回復性を評価する指標を作り上げた。
用いた試験機の概略図を図３に示す。詳細には、大栄科学精器（株）製のデマッチャー疲労試験機（ＤＣ−３型）を使用し、試験機の固定試料把持部１ａに２０ｃｍ角にサンプリングした試料を試料固定枠１ｂに固定し、試験機に設置する。更に、同試験機の可動試料把持部１ｃに突き上げ丸棒１ｄを設置する。突き上げ丸棒１ｄの最大突き上げ高さは試料固定枠１ｂから上方に６ｃｍとなるように突き上げ丸棒の高さを調節する。突き上げ丸棒の最大突き上げ高さは最大突き上げ時の試料が約５０％伸長するように設定したものである。（株）ライブラリー社製高速度カメラ「ひまわりＧＥ２００」を三脚にて試料固定枠と水平位置及び、試料固定枠前面から２０ｃｍの位置に設置する。デマッチャー疲労試験機を１分間に５００回の突き上げ動作を行うように設定し、稼動させ、５００回目の突き上げ動作を１秒間に２００コマの条件で撮影する。撮影した動画より、突き上げ動作５００回後の丸棒下降時に丸棒の先端が試料固定枠の下端を通過した時点を０として、そこから０．０５秒以内の試料固定枠からの最大試料たるみを、（株）ライブラリー社製動作解析ソフト「Ｍｏｖｅ−ｔｒ／２Ｄ」を使用し測定する。この時の試料たるみの少ないものほど、瞬間的な回復性に優れ、運動時の追随性が良好となり、突き上げ５００回後の最大試料たるみが好ましくは３．０ｍｍ以下、より好ましくは２．５ｍｍ以下、更に好ましくは２．０ｍｍ以下である。この瞬間回復性を良好とするためには、本願記載の編地であることが必要である。
【００４１】
本実施形態の弾性丸編地は、横編み機やシングル丸編機、ダブル丸編機にて編成可能であり、目的に合った目付や組織感を得られれば、特に限定されない。
編機のゲージについても、特に限定されないものの、１８〜４０ゲージの編機を、用途や使用する繊維の太さによって、任意に選択することが好ましい。より好ましくは２２〜３２ゲージ、更に好ましくは２４〜２８ゲージである。
【００４２】
本実施形態の弾性丸編地は、生機とした後、プレセット、染色、ファイナルセットといった染色工程に投入する必要がある。加工方法は、通常の弾性繊維混丸編地の加工方法に準じて行えばよいが、要求される伸び特性、伸度バランスを達成するためには、プレセット時の温度や巾出し率、経方向の押込み率を調整することが好ましい。本実施形態の弾性丸編地において、経方向と緯方向の伸びバランスを良好にするためには、丸編地の経方向の伸びをよくする必要があるが、そのために、生機作成時の非弾性繊維の糸長設定だけでは不十分で、染色工程の中でもプレセット時の経方向の押込み設定が重要である。押込みとは、編地の経方向の密度を上げるために、編地を送り込むことで、追込みとも言う。押込み設定量は、−２０〜１００％が好ましく、より好ましくは−１０〜８０％、更に好ましくは−５〜６０％、特に好ましくは０〜５０％である。ようするに、編地の経方向の密度を高くすることで、経方向の伸びを大きくすることが必要である。
プレセット温度は１８０〜２００℃が好ましく、より好ましくは１８５〜１９５℃、更に好ましくは１９０〜１９５℃である。１８０℃未満では、セットが十分に効かず、寸法安定性や密度のコントロールができないことがある。２００℃を超えると、ポリウレタン繊維の強力低下や弾性率の低下が起こりやすくなり、伸長率や回復率の劣った編地となってしまうことがある。
プレセット時の巾出し率は任意に設定すればよいが、好ましくは生機巾に対して−４０〜＋４０％が好ましく、より好ましくは−３５〜＋３０％、更に好ましくは−３０〜＋２０％である。生機巾に対して−４０％を下回ると、セッター内で生地がたるみ過ぎ、セッター壁面に接触することで、汚れやテカリが発生することがある。生機巾に対して＋４０％を超えると、緯方向の伸びが極端に少なくなり、経方向との伸びバランスが悪くなることがある。
更に、染色段階での付帯加工として、防汚加工、抗菌加工、消臭加工、防臭加工、吸汗加工、吸湿加工、紫外線吸収加工、減量加工など、さらに後加工としてカレンダー加工、エンボス加工、シワ加工、起毛加工、オパール加工、シリコン系柔軟剤等を使用した柔軟加工など、最終的な要求特性に応じて適宜付与することができる。
【００４３】
本実施形態の弾性丸編地は、上述の糸使い、編み組織、編成条件などの工夫と、上述のプレセット条件の組み合わせにて得られる。
本実施形態の弾性丸編地は、例えば、身体にフィットするインナー、スポーツウェア、水着等の用途に利用することが可能であり、本実施形態の弾性丸編地を使用することにより、着用感が良好であるとともに、運動追従性に優れ、運動機能向上に寄与することができ、さらに、伸長力によって用途が限定されることがなく、着用による型崩れが発生し難い、着用感と見映えの優れた衣服を製造することができる。更に、本実施形態の弾性丸編地からロングタイツ及び長袖シャツを試作し、ロングタイツ着用時は膝の屈曲・伸展動作、長袖シャツを着用した際は肘の屈曲・伸展動作を行ったところ、低負荷時の屈曲・伸展動作において、大腿直筋組織内又は上腕二頭筋組織内の脱酸素化ヘモグロビン量が着用なしに対して回復時間が早い結果となる。脱酸化ヘモグロビンとは、特に有酸素運動において、肺から酸素を運んできたヘモグロビン（酸化ヘモグロビン）が筋組織に酸素を供給し、酸素を持たないヘモグロビンとなったもののことで、運動によって、脱酸素化ヘモグロビン量が増加した後、運動前の量に戻るまでの時間が早いと、それだけ回復効果が高くなる。この効果は、本実施形態の弾性丸編地の伸長特性と瞬間回復性からくるもので、静脈還流を促進し、血流を向上させたためと考えられる。
【実施例】
【００４４】
以下、本発明を、実施例により具体的に説明する。
尚、前記した各種測定値に加え、実施例における評価は次のとおり行った。
［着用型崩れ性］
実施例で作製した弾性経編地を用いて身体にフィットするテニスシャツを縫製し、２時間テニスをした後脱衣し、特に肘部の編地の型崩れ（変形）の有無を、また、肘部の編地が変形したシャツについては脱衣後に手で揉んで変形が無くなるか否かを加味して、以下の評価基準で目視判定した。実用上問題がないのは下記の基準で３以上である：
５  ：  型崩れが全く無い
４  ：  若干肘部に型崩れが生じているが気にならない
３  ：  肘部が変形しているが、揉むと変形が解消する
２  ：  肘部の変形が大きく、かなり揉まないと元に戻らない
１  ：  肘部の変形が甚だしく、かなり揉んでもほとんど元に戻らない【００４５】
［実施例１］
２８ゲージダブル丸編機を用いて、弾性繊維にポリテトラメチレングリコールを用いたプレモリマーからなるポリウレタン弾性繊維３３ｄｔｅｘを用い、非弾性繊維にポリエステルフィラメント５６ｄｔｅｘ７２ｆとポリエステルフィラメント８４ｄｔｅｘ７２ｆを用い、図４の編み組織にて、非弾性繊維の糸長を５６ｄｔｅｘ７２ｆは２６０ｍｍ／１００Ｗ、８４ｄｔｅｘ７２ｆは３１０ｍｍ／１００Ｗ、弾性繊維が１５０ｍｍ／１００Ｗ、糸長比が２．０７になるように生機を作製した。この生機は弾性繊維を含む編みループが編地の経方向につながり、そのつながった弾性繊維を含む編みループの列が編地の緯方向に２列に１列の割合で配置されたものであった。この生機を８０℃の温水層内を通過させた後、１９５℃×６０秒の条件下で巾出し率を生機巾に対して−３０％、タテ方向の押込み率を生機のコース密度に対して＋３８％に設定してプレセットを実施し、その後の染色条件及び仕上げ条件は通常の弾性丸編地の条件で加工し、生地を得た。すなわち、１３０℃で染色、１４０℃で仕上げセットを実施し、目付１９０g／ｍ2、コース数７２、ウェール数４０、コース数とウェール数の比が１．８０、非弾性繊維の編みループの開き角度が、５６ｄｔｅｘ７２ｆは１００度、８４ｄｔｅｘ７２ｆは１１２度、非弾性繊維の糸長指数が８０２４の編地を得た。得られた編地の伸長力は、経方向２６１ｃＮ、緯方向２７３ｃＮ、伸長力比０．９５であり、伸長回復率は、経方向９０％、緯方向９０％であり、瞬間回復性評価における試料たるみは１．７ｍｍであり、耐摩耗性は４級であった。得られた丸編地は経緯伸長バランスと伸長回復性に優れ、運動追随性が良好で着用時の突っ張り感がなく、着用型崩れの小さい編地であった。【００４６】
［実施例２］
２４ゲージシングル丸編機を用いて、弾性繊維にポリテトラメチレングリコールを用いたプレモリマーからなるポリウレタン弾性繊維４４ｄｔｅｘを用い、非弾性繊維にポリエステル紡績糸４３番を用い、図５の編み組織にて、非弾性繊維の糸長を３００ｍｍ／１００Ｗ、弾性繊維を１００ｍｍ／１００Ｗ、糸長比が３．００になるように生機を作製した。この生機は弾性繊維を含む編みループが編地の経方向につながり、そのつながった弾性繊維を含む編みループの列が編地の緯方向に全列配置されたものであった。この生機を８０℃の温水層内を通過させた後、１９５℃×６０秒の条件下で巾出し率を生機巾に対して０％、タテ方向の押込み率を生機のコース密度に対して０％に設定してプレセットを実施し、実施例１と同様に染色及び仕上げ加工し、生地を得た。得られた生地は、目付２５７g／ｍ2、コース数８２、ウェール数４６、コース数とウェール数の比が１．７８、非弾性繊維の編みループの開き角度が９０度、非弾性繊維の糸長指数が１２５８６であった。得られた編地の伸長力は、経方向６６６ｃＮ、緯方向４６７ｃＮ、伸長力比１．４３であり、伸長回復率は、経方向９１％、緯方向９０％であり、瞬間回復性評価における試料たるみは１．５ｍｍであり、耐摩耗性は４級であった。得られた丸編地は経緯伸長バランスと伸長回復性に優れ、運動追随性が良好で着用時の突っ張り感がなく、着用型崩れの小さい編地であった。【００４７】
［実施例３］
２８ゲージシングル丸編機を用いて、弾性繊維にポリテトラメチレングリコールを用いたプレモリマーからなるポリウレタン弾性繊維２２ｄｔｅｘを用い、非弾性繊維にポリエステル紡績糸４０番を用い、図５の編み組織にて、非弾性繊維の糸長を２９０ｍｍ／１００Ｗ、弾性繊維を９６ｍｍ／１００Ｗ、糸長比が３．０２になるように生機を作成した。この生機は弾性繊維を含む編みループが編地の経方向につながり、そのつながった弾性繊維を含む編みループの列が編地の緯方向に全列配置されたものであった。この生機を８０℃の温水層内を通過させた後、１９８℃×６０秒の条件下で巾出し率を生機巾に対して＋３％、タテ方向の押込み率を生機のコース密度に対して＋２０％に設定してプレセットを実施し、実施例１と同様に染色及び仕上げ加工し、生地を得た。得られた生地は、目付１６５g／ｍ2、コース数６０、ウェール数４１、コース数とウェール数の比が１．４６、非弾性繊維の編みループの開き角度が５２度、非弾性繊維の糸長指数が７２２１であった。得られた編地の伸長力は、経方向５１８ｃＮ、緯方向２９０ｃＮ、伸長力比１．７９であり、伸長回復率は、経方向８７％、緯方向８６％であり、瞬間回復性評価における試料たるみは２．４ｍｍであり、耐摩耗性は４級であった。得られた丸編地は経緯伸長バランスと伸長回復性にやや優れ、運動追随性がやや良好で着用時の突っ張り感が少量あるが、着用型崩れの小さい編地であった。【００４８】
［実施例４］
２４ゲージシングル丸編機を用いて、弾性繊維にポリテトラメチレングリコールを用いたプレモリマーからなるポリウレタン弾性繊維４４ｄｔｅｘを用い、非弾性繊維にポリエステル紡績糸４３番を用い、図５の編み組織にて、非弾性繊維の糸長を２５０ｍｍ／１００Ｗ、弾性繊維を８４ｍｍ／１００Ｗ、糸長比が２．９８になるように生機を作製した。この生機は弾性繊維を含む編みループが編地の経方向につながり、そのつながった弾性繊維を含む編みループの列が編地の緯方向に全列配置されたものであった。この生機を８０℃の温水層内を通過させた後、１９５℃×６０秒の条件下で巾出し率を生機巾に対して＋３０％、タテ方向の押込み率を生機のコース密度に対して−１５％に設定してプレセットを実施し、実施例１と同様に染色及び仕上げ加工し、生地を得た。得られた生地は、目付１２７g／ｍ2、コース数５１、ウェール数３５、コース数とウェール数の比が１．４６、非弾性繊維の編みループの開き角度が５３度、非弾性繊維の糸長指数が４９３１であった。得られた編地の伸長力は、経方向７６６ｃＮ、緯方向６０７ｃＮ、伸長力比１．２６であり、伸長回復率は、経方向８５％、緯方向８６％であり、瞬間回復性評価における試料たるみは０．９ｍｍであり、耐摩耗性は４級であった。得られた丸編地は経緯伸長バランスと伸長回復性にやや優れ、運動追随性が良好で着用時の突っ張り感が少量あるが、着用型崩れの小さい編地であった。【００４９】
［実施例５］
２４ゲージシングル丸編機を用いて、弾性繊維にテトラヒドロフランと３−アルキルテトラヒドロフランとのコポリエーテルポリオールを用いたプレモリマーからなるポリウレタン弾性繊維４４ｄｔｅｘを用い、非弾性繊維にポリエステル紡績糸４３番を用い、図５の編み組織にて、非弾性繊維の糸長を３００ｍｍ／１００Ｗ、弾性繊維を１００ｍｍ／１００Ｗ、糸長比が３．００になるように生機を作製した。この生機は弾性繊維を含む編みループが編地の経方向につながり、そのつながった弾性繊維を含む編みループの列が、編地の緯方向に全列配置されたものであった。この生機を８０℃の温水層内を通過させた後、１８５℃×６０秒の条件下で巾出し率を生機巾に対して＋７％、タテ方向の押込み率を生機のコース密度に対して＋４％に設定してプレセットを実施し、実施例１と同様に染色及び仕上げ加工し、生地を得た。得られた生地は、目付１８５g／ｍ2、数８５、ウェール数４８、コース数とウェール数の比が１．７７、非弾性繊維の編みループの開き角度が９２度、非弾性繊維の糸長指数が１３６１３であった。得られた編地の伸長力は、経方向５７６ｃＮ、緯方向３８９ｃＮ、伸長力比１．４８であり、伸長回復率は、経方向８９％、緯方向９１％であり、瞬間回復性評価における試料たるみは２．７ｍｍであり、耐摩耗性は２．５級であった。得られた丸編地は経緯伸長バランスと伸長回復性にやや優れ、運動追随性がやや良好で着用時の突っ張り感が少量あるが、着用型崩れの小さい編地であった。【００５０】
［実施例６］
２４ゲージシングル丸編機を用いて、弾性繊維にポリテトラメチレングリコールを用いたプレモリマーからなるポリウレタン弾性繊維２２ｄｔｅｘを用い、非弾性繊維にポリエステル紡績糸４３番、キュプラ繊維８４ｄｔｅｘ５４ｆを用い、図５の編み組織にて、非弾性繊維の糸長をポリエステル紡績糸は３４０ｍｍ／１００Ｗ、キュプラ繊維は３２０ｍｍ／１００Ｗ、弾性繊維を１０８ｍｍ／１００Ｗ、糸長比が２．９６になるように生機を作成した。この生機は弾性繊維を含む編みループが連続して編地の経方向につながり、そのつながった弾性繊維を含む編みループの列が編地の緯方向に全列配置されたものであった。この生機を８０℃の温水層内を通過させた後、１９８℃×６０秒の条件下で巾出し率を生機巾に対して−４％、タテ方向の押込み率を生機のコース密度に対して＋４０％に設定してプレセットを実施し、実施例１と同様に染色及び仕上げ加工し、生地を得た。得られた生地は、目付２７２g／ｍ2、コース数６５、ウェール数３６、コース数とウェール数の比が１．８１、非弾性繊維の編みループの開き角度が１１８度、非弾性繊維の糸長指数が８９５４であった。得られた編地の伸長力は、経方向６２１ｃＮ、緯方向３８４ｃＮ、伸長力比１．６２であり、伸長回復率は、経方向９０％、緯方向９０％であり、瞬間回復性評価における試料たるみは１．９ｍｍであり、耐摩耗性は４級であった。得られた丸編地は経緯伸長バランスと伸長回復性に優れ、運動追随性が良好で着用時の突っ張り感が少なく、着用型崩れの小さい編地であった。【００５１】
［実施例７］
２４ゲージシングル丸編機を用いて、弾性繊維にポリテトラメチレングリコールを用いたプレモリマーからなるポリウレタン弾性繊維４４ｄｔｅｘを用い、非弾性繊維にポリエステル紡績糸４３番、ポリエステルフィラメント８４ｄｔｅｘ３６ｆを用い、図６の編み組織にて、非弾性繊維の糸長をポリエステル紡績糸は３１２ｍｍ／１００Ｗ、ポリエステルフィラメントは１４０ｍｍ／１００Ｗ、弾性繊維を１０６ｍｍ／１００Ｗ、糸長比が２．９４になるように生機を作製した。この生機は弾性繊維を含む編みループが連続して編地の経方向につながり、そのつながった弾性繊維を含む編みループの列が編地の緯方向に全列配置されたものであった。この生機を８０℃の温水層内を通過させた後、１９８℃×６０秒の条件下で巾出し率を生機巾に対して−１０％、タテ方向の押込み率を生機のコース密度に対して＋２５％に設定してプレセットを実施し、実施例１と同様に染色及び仕上げ加工し、生地を得た。得られた生地は、目付２５５g／ｍ2、コース数６９、ウェール数４２、コース数とウェール数の比が１．６４、非弾性繊維の編みループの開き角度が８１度、非弾性繊維の糸長指数が８９７９であった。得られた編地の伸長力は、経方向３９０ｃＮ、緯方向４２２ｃＮ、伸長力比０．９２であり、伸長回復率は、経方向９２％、緯方向９０％であり、瞬間回復性評価における試料たるみは１．４ｍｍであり、耐摩耗性は４級であった。得られた丸編地は経緯伸長バランスと伸長回復性に優れ、運動追随性が良好で着用時の突っ張り感が少なく、着用型崩れの小さい編地であった。【００５２】
［実施例８］
２８ゲージダブル丸編機を用いて、弾性繊維にポリテトラメチレングリコールを用いたプレモリマーからなるポリウレタン弾性繊維３３ｄｔｅｘを用い、非弾性繊維にポリエステルフィラメント５６ｄｔｅｘ２４ｆ、ポリエステルフィラメント１１０ｄｔｅｘ３６ｆを用い、図７の編み組織にて、非弾性繊維の糸長を５６ｄｔｅｘ２４ｆと１１０ｄｔｅｘ３６ｆともに２５６ｍｍ／１００Ｗ、弾性繊維を１１２ｍｍ／１００Ｗ、糸長比が２．２９になるように生機を作製した。この生機は弾性繊維を含む編みループが連続して編地の経方向につながり、そのつながった弾性繊維を含む編みループの列が編地の緯方向に２列に１列の割合で配置されたものであった。この生機を８０℃の温水層内を通過させた後、１９８℃×６０秒の条件下で巾出し率を生機巾に対して＋１０％、タテ方向の押込み率を生機のコース密度に対して＋４０％に設定してプレセットを実施し、実施例１と同様に染色及び仕上げ加工し、生地を得た。得られた生地は、目付１９５g／ｍ2、コース数５７、ウェール数３５、コース数とウェール数の比が１．６３、非弾性繊維の編みループの開き角度が７９度、非弾性繊維の糸長指数が５６１５であった。得られた編地の伸長力は、経方向８５６ｃＮ、緯方向５０９ｃＮ、伸長力比１．６８であり、伸長回復率は、経方向９０％、緯方向９１％であり、瞬間回復性評価における試料たるみは２．０ｍｍであり、耐摩耗性は４級であった。得られた丸編地は経緯伸長バランスと伸長回復性に優れ、運動追随性が良好で着用時の突っ張り感が少なく、着用型崩れの小さい編地であった。【００５３】
［実施例９］
２８ゲージシングル丸編機を用いて、弾性繊維にポリテトラメチレングリコールを用いたプレモリマーからなるポリウレタン弾性繊維２２ｄｔｅｘを用い、非弾性繊維にポリエステルフィラメント８４ｄｔｅｘ７２ｆ、キュプラ繊維８４ｄｔｅｘ５４ｆを用い、図８の編み組織にて、非弾性繊維の糸長をポリエステルフィラメント、キュプラ繊維ともに２００ｍｍ／１００Ｗ、弾性繊維を６７ｍｍ／１００Ｗ、糸長比が２．９９になるように生機を作製した。この生機は弾性繊維を含む編みループが連続して編地の経方向につながり、そのつながった弾性繊維を含む編みループの列が編地の緯方向の全列配置されたものであった。この生機を８０℃の温水層内を通過させた後、１９５℃×６０秒の条件下で巾出し率を生機巾に対して＋３％、タテ方向の押込み率を生機のコース密度に対して＋２０％に設定してプレセットを実施し、実施例１と同様に染色及び仕上げ加工し、生地を得た。得られた生地は、目付１６０g／ｍ2、コース数１３３、ウェール数６０、コース数とウェール数の比が２．２２、非弾性繊維の編みループの開き角度が１２６度、非弾性繊維の糸長指数が１３６５２であった。得られた編地の伸長力は、経方向６５５ｃＮ、緯方向４２３ｃＮ、伸長力比１．５５であり、伸長回復率は、経方向９１％、緯方向９０％であり、瞬間回復性評価における試料たるみは１．９ｍｍであり、耐摩耗性は４級であった。得られた丸編地は経緯伸長バランスと伸長回復性に優れ、運動追随性が良好で着用時の突っ張り感が少なく、着用型崩れの小さい編地であった。【００５４】
［実施例１０］
２８ゲージダブル丸編機を用いて、弾性繊維にポリテトラメチレングリコールを用いたプレモリマーからなるポリウレタン弾性繊維２２ｄｔｅｘを用い、非弾性繊維にナイロンフィラメント４４ｄｔｅｘ２４ｆを用い、図９の編組織にて、非弾性繊維の糸長を２８０ｍｍ／１００Ｗ、非弾性繊維と引きそろえて編む弾性繊維の糸長を９０ｍｍ／１００Ｗ、糸長比が３．１１、表裏を結合する弾性繊維の糸長を８７ｍｍ／１００Ｗとして生機を作成した。この生機は弾性繊維を含む編みループが連続して編地の経方向につながり、そのつながった弾性繊維を含む編みループの列が編地の緯方向の全列配置されたものであった。この生機を８０℃の温水層内を通過させた後、１９５℃×６０秒の条件下で巾出し率を生機巾に対して０％、タテ方向の押込み率を生機のコース密度に対して０％に設定してプレセットを実施し、実施例１と同様に染色及び仕上げ加工し、生地を得た。得られた生地は、目付２２５g／ｍ2、コース数１０２、ウェール数５７、コース数とウェール数の比が１．７９、非弾性繊維の編みループの開き角度が７２度、非弾性繊維の糸長指数が７２４０であった。得られた編地の伸長力は、経方向２３５ｃＮ、緯方向２７０ｃＮ、伸長力比０．８７であり、伸長回復率は、経方向９３％、緯方向９５％であり、瞬間回復性評価における試料たるみは０．５ｍｍであり、耐摩耗性は５級であった。得られた丸編地は経緯伸長バランスと伸長回復性に優れ、運動追随性が良好で着用時の突っ張り感が少なく、着用型崩れの小さい編地であった。【００５５】
［比較例１］
２８ゲージダブル丸編機を用いて、弾性繊維にポリテトラメチレングリコールを用いたプレモリマーからなるポリウレタン弾性繊維３３ｄｔｅｘを用い、非弾性繊維にポリエステルフィラメント５６ｄｔｅｘ７２ｆとポリエステルフィラメント８４ｄｔｅｘ７２ｆを用い、図１０の編み組織にて、非弾性繊維の糸長を５６ｄｔｅｘ７２ｆは２６０ｍｍ／１００Ｗ、８４ｄｔｅｘ７２ｆは３１０ｍｍ／１００Ｗ、弾性繊維が１７９ｍｍ／１００Ｗ、糸長比が１．７３になるように生機を作製した。この生機は弾性繊維を含む編みループが連続して編地の経方向につながってはいないが、その編地の経方向に並んだ弾性繊維を含む編みループの列が編地の緯方向に２列に１列の割合で配置されたものであった。この生機を８０℃の温水層内を通過させた後、１９５℃×６０秒の条件下で巾出し率を生機巾に対して０％、タテ方向の押込み率を生機のコース密度に対して０％に設定してプレセットを実施し、実施例１と同様に染色及び仕上げ加工し、生地を得た。得られた生地は、目付１７２g／ｍ2、コース数５４、ウェール数３７、コース数とウェール数の比が１．４６、非弾性繊維の編みループの開き角度が、５６ｄｔｅｘ７２ｆは４１度、８４ｄｔｅｘ７２ｆは４３度、非弾性繊維の糸長指数が４４１８の編地を得た。得られた編地の伸長力は、経方向３９２ｃＮ、緯方向１８３ｃＮ、伸長力比２．１４であり、伸長回復率は、経方向８４％、緯方向８６％であり、瞬間回復性評価における試料たるみは５．８ｍｍであり、耐摩耗性は４級であった。得られた丸編地は経緯伸長バランスや伸長回復性に劣り、運動追随性が不良で着用時の突っ張り感を感じる、着用型崩れの大きい編地であった。【００５６】
［比較例２］
２２ゲージダブル丸編機を用いて、弾性繊維にポリテトラメチレングリコールを用いたプレモリマーからなるポリウレタン弾性繊維４４ｄｔｅｘを用い、非弾性繊維にポリエステル紡績糸４０番を用い、図１１の編み組織にて、非弾性繊維の糸長を一方は３１５ｍｍ／１００Ｗ、もう一方を２６０ｍｍ／１００Ｗ、弾性繊維が１００ｍｍ／１００Ｗ、糸長比が２．６０になるように生機を作製した。この生機は弾性繊維を含む編みループが連続して編地の経方向につながってはいないが、その編地の経方向に並んだ弾性繊維を含む編みループの列が編地の緯方向に全列配置されたものであった。この生機を８０℃の温水層内を通過させた後、１９５℃×６０秒の条件下で巾出し率を生機巾に対して＋１０％、タテ方向の押込み率を生機のコース密度に対して０％に設定してプレセットを実施し、実施例１と同様に染色及び仕上げ加工し、生地を得た。得られた生地は、目付２８４g／ｍ2、コース数５０、ウェール数３５、コース数とウェール数の比が１．４３、非弾性繊維の編みループの開き角度が４２度、非弾性繊維の糸長指数が３９２８の編地を得た。得られた編地の伸長力は、経方向４５７ｃＮ、緯方向２５７ｃＮ、伸長力比１．７８であり、伸長回復率は、経方向８２％、緯方向８６％であり、瞬間回復性評価における試料たるみは４．２ｍｍであり、耐摩耗性は４級であった。得られた丸編地は経緯伸長バランスや伸長回復性に劣り、運動追随性が不良で着用時の突っ張り感を感じる、着用型崩れの大きい編地であった。【００５７】
［比較例３］
２２ゲージダブル丸編機を用いて、弾性繊維にポリテトラメチレングリコールを用いたプレモリマーからなるポリウレタン弾性繊維４４ｄｔｅｘを用い、非弾性繊維にポリエステル紡績糸４０番を用い、図１１の編み組織にて、非弾性繊維の糸長を一方は３１５ｍｍ／１００Ｗ、もう一方を２６０ｍｍ／１００Ｗ、弾性繊維が１００ｍｍ／１００Ｗ、糸長比が２．６０になるように生機を作製した。この生機は弾性繊維を含む編みループが連続して編地の経方向につながってはいないが、その編地の経方向並んだ弾性繊維を含む編みループの列が編地の緯方向に全列配置されたものであった。この生機を８０℃の温水層内を通過させた後、１９５℃×６０秒の条件下で巾出し率を生機巾に対して＋１０％、タテ方向の押込み率を生機のコース密度に対して−１０％に設定してプレセットを実施し、実施例１と同様に染色及び仕上げ加工し、生地を得た。得られた生地は、目付２６２g／ｍ2、コース数４５、ウェール数３５、コース数とウェール数の比が１．２９、非弾性繊維の編みループの開き角度が３８度、非弾性繊維の糸長指数が３６５５の編地を得た。得られた編地の伸長力は、経方向５０１ｃＮ、緯方向２３９ｃＮ、伸長力比２．１０であり、伸長回復率は、経方向８４％、緯方向８６％であり、瞬間回復性評価における試料たるみは３．８ｍｍであり、耐摩耗性は４級であった。得られた丸編地は経緯伸長バランスや伸長回復性に劣り、運動追随性が不良で着用時の突っ張り感を感じる、着用型崩れの大きい編地であった。【００５８】
［比較例４］
２８ゲージシングル丸編機を用いて、弾性繊維にテトラヒドロフランと３−アルキルテトラヒドロフランとのコポリエーテルポリオールを用いたプレモリマーからなるポリウレタン弾性繊維３３ｄｔｅｘを用い、非弾性繊維にポリエステルフィラメント８４ｄｅｔｘ７２ｆを用い、図５の編み組織にて、非弾性繊維の糸長を３２４ｍｍ／１００Ｗ、弾性繊維が１２０ｍｍ／１００Ｗ、糸長比が２．７０になるように生機を作製した。この生機は弾性繊維を含む編みループが連続して編地の経方向につながり、そのつながった弾性繊維を含む編みループの列が編地の緯方向に全列配置されたものであった。この生機を８０℃の温水層内を通過させた後、１８５℃×６０秒の条件下で巾出し率を生機巾に対して＋１０％、タテ方向の押込み率を生機のコース密度に対して−１０％に設定してプレセットを実施し、実施例１と同様に染色及び仕上げ加工し、生地を得た。得られた生地は、目付２１２g／ｍ2、コース数５６、ウェール数４０、コース数とウェール数の比が１．４０、非弾性繊維の編みループの開き角度が４３度、非弾性繊維の糸長指数が４２１１の編地を得た。得られた編地の伸長力は、経方向２７６ｃＮ、緯方向２００ｃＮ、伸長力比１．３８であり、伸長回復率は、経方向９１％、緯方向９０％であり、瞬間回復性評価における試料たるみは１．１ｍｍであり、耐摩耗性は２．５級であった。得られた丸編地は経緯伸長バランスと伸長回復性に優れ、運動追随性が良好で着用時の突っ張り感が少なく、着用型崩れのやや小さい編地であった。【００５９】
【表１】
2015005432.tif 000003
【産業上の利用可能性】
【００６０】
本発明の弾性丸編地を使用することにより、例えば、インナー、スポーツウェア、水着、カジュアルウェアなどの衣料に適した、伸長性及び回復性、運動追随性や着用感に優れる衣服を製造することができる。
【符号の説明】
【００６１】
Ａ    非弾性繊維
Ｂ    弾性繊維と同一ループを形成する非弾性繊維
Ｃ    弾性繊維
１ａ〜１ｃ、３ａ〜３ｃ、５ａ〜５ｃ    弾性繊維と被弾せ繊維からなる編みループ
２ａ〜２ｃ、４ａ〜４ｃ    非弾性繊維だけからなる編みループ
Ｄ    非弾性繊維の編みループを構成する左上りの繊維束の中心線
Ｅ    非弾性繊維の編みループを構成する右上りの繊維束の中心線
Ｆ    開き角度
６ａ    試料把持部
６ｂ    試料固定枠
６ｃ    可動試料把持部
６ｄ    突き上げ丸棒
【図１】
2015005432.tif 000004
【図３】
2015005432.tif 000005
【図４】
2015005432.tif 000006
【図５】
2015005432.tif 000007
【図６】
2015005432.tif 000008
【図７】
2015005432.tif 000009
【図８】
2015005432.tif 000010
【図９】
2015005432.tif 000011
【図１０】
2015005432.tif 000012
【図１１】
2015005432.tif 000013
【図２】
2015005432.tif 000014
【手続補正書】
【提出日】平成28年9月5日(2016.9.5)
【手続補正１】
【補正対象書類名】明細書
【補正対象項目名】０００８
【補正方法】変更
【補正の内容】
【０００８】
すなわち、本発明は、以下のとおりのものである。
［１］弾性繊維と非弾性繊維からなり、該弾性繊維が該非弾性繊維と同一編みループを形成しているところのループを有する弾性丸編地において、該弾性繊維を含む編みループが連続して編地の経方向につながり、該編みループの列が、少なくとも編地の緯方向に２列に１列の割合で配置され、該非弾性繊維の編みループを構成する繊維束の開き角度は５０〜１５０度であり、該編地１平方インチ当たりの非弾性繊維の糸長指数が５０００〜１５０００であり、該弾性丸編地の８０％伸長時の、経方向の伸長力と緯方向の伸長力はいずれも１００〜８００ｃＮであり、経方向の伸長力／緯方向の伸長力の比は０．５〜１．８であり、かつ、８０％伸長・回復を３回繰り返した後の経方向の伸長回復率と緯方向の伸長回復率はいずれも８５％以上である前記弾性丸編地。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
［２］経方向の密度／緯方向の密度の比が１．５〜２．０である、前記［１］に記載の弾性丸編地。
【手続補正４】
【補正対象書類名】明細書
【補正対象項目名】００１１
【補正方法】変更
【補正の内容】
【００１１】
［３］前記弾性繊維の繊度が１５〜８０ｄｔｅｘである、前記［１］又は［２］に記載の弾性丸編地。
【手続補正５】
【補正対象書類名】明細書
【補正対象項目名】００１２
【補正方法】変更
【補正の内容】
【００１２】
［４］目付が１００〜４００ｇ/ｍ2である、前記［１］〜［３］のいずれかに記載の弾性丸編地。
【手続補正６】
【補正対象書類名】明細書
【補正対象項目名】００１３
【補正方法】変更
【補正の内容】
【００１３】
［５］耐摩耗性が３級以上である、前記［１］〜［４］のいずれかに記載の弾性丸編地。
【手続補正７】
【補正対象書類名】明細書
【補正対象項目名】００１４
【補正方法】変更
【補正の内容】
【００１４】
［６］前記編地は、天竺組織であり、そして前記非弾性繊維は少なくとも２種含まれる、前記［１］〜［５］のいずれかに記載の弾性丸編地。
【手続補正８】
【補正対象書類名】明細書
【補正対象項目名】００１５
【補正方法】変更
【補正の内容】
【００１５】
［７］前記編地は、インレー組織であり、前記編地裏側のインレー編みする非弾性繊維は１〜３飛びであり、そして該非弾性繊維の少なくとも１種は捲縮を有している、前記［１］〜［５］のいずれかに記載の弾性丸編地。
【手続補正９】
【補正対象書類名】明細書
【補正対象項目名】００１６
【補正方法】変更
【補正の内容】
【００１６】
［８］前記編地は、カノコ組織である、前記［１］〜［５］のいずれかに記載の弾性丸編地。
【手続補正１０】
【補正対象書類名】明細書
【補正対象項目名】００１７
【補正方法】変更
【補正の内容】
【００１７】
［９］前記編地は、ハニカム組織である、前記［１］〜［５］のいずれかに記載の弾性丸編地。
【手続補正１１】
【補正対象書類名】明細書
【補正対象項目名】００１８
【補正方法】変更
【補正の内容】
【００１８】
［１０］セルロース繊維を含む、請求項１〜９のいずれか１項に記載の弾性丸編地。
【手続補正１２】
【補正対象書類名】明細書
【補正対象項目名】００４８
【補正方法】変更
【補正の内容】
【００４８】
［参考例４］
２４ゲージシングル丸編機を用いて、弾性繊維にポリテトラメチレングリコールを用いたプレモリマーからなるポリウレタン弾性繊維４４ｄｔｅｘを用い、非弾性繊維にポリエステル紡績糸４３番を用い、図５の編み組織にて、非弾性繊維の糸長を２５０ｍｍ／１００Ｗ、弾性繊維を８４ｍｍ／１００Ｗ、糸長比が２．９８になるように生機を作製した。この生機は弾性繊維を含む編みループが編地の経方向につながり、そのつながった弾性繊維を含む編みループの列が編地の緯方向に全列配置されたものであった。この生機を８０℃の温水層内を通過させた後、１９５℃×６０秒の条件下で巾出し率を生機巾に対して＋３０％、タテ方向の押込み率を生機のコース密度に対して−１５％に設定してプレセットを実施し、実施例１と同様に染色及び仕上げ加工し、生地を得た。得られた生地は、目付１２７g／ｍ2、コース数５１、ウェール数３５、コース数とウェール数の比が１．４６、非弾性繊維の編みループの開き角度が５３度、非弾性繊維の糸長指数が４９３１であった。得られた編地の伸長力は、経方向７６６ｃＮ、緯方向６０７ｃＮ、伸長力比１．２６であり、伸長回復率は、経方向８５％、緯方向８６％であり、瞬間回復性評価における試料たるみは０．９ｍｍであり、耐摩耗性は４級であった。得られた丸編地は経緯伸長バランスと伸長回復性にやや優れ、運動追随性が良好で着用時の突っ張り感が少量あるが、着用型崩れの小さい編地であった。
【手続補正１３】
【補正対象書類名】明細書
【補正対象項目名】００５９
【補正方法】変更
【補正の内容】
【００５９】
【表１】
2015005432.tif 000015
【手続補正１４】
【補正対象書類名】特許請求の範囲
【補正対象項目名】全文
【補正方法】変更
【補正の内容】
【特許請求の範囲】
【請求項１】
弾性繊維と非弾性繊維からなり、該弾性繊維が該非弾性繊維と同一編みループを形成しているところのループを有する弾性丸編地において、該弾性繊維を含む編みループが連続して編地の経方向につながり、該編みループの列が、少なくとも編地の緯方向に２列に１列の割合で配置され、該非弾性繊維の編みループを構成する繊維束の開き角度は５０〜１５０度であり、該編地１平方インチ当たりの非弾性繊維の糸長指数が５０００〜１５０００であり、該弾性丸編地の８０％伸長時の、経方向の伸長力と緯方向の伸長力はいずれも１００〜８００ｃＮであり、経方向の伸長力／緯方向の伸長力の比は０．５〜１．８であり、かつ、８０％伸長・回復を３回繰り返した後の経方向の伸長回復率と緯方向の伸長回復率はいずれも８５％以上である前記弾性丸編地。
【請求項２】
経方向の密度／緯方向の密度の比が１．５〜２．０である、請求項１に記載の弾性丸編地。
【請求項３】
前記弾性繊維の繊度が１５〜８０ｄｔｅｘである、請求項１又は２に記載の弾性丸編地。
【請求項４】
目付が１００〜４００ｇ/ｍ2である、請求項１〜３のいずれか１項に記載の弾性丸編地。
【請求項５】
耐摩耗性が３級以上である、請求項１〜４のいずれか１項に記載の弾性丸編地。
【請求項６】
前記編地は、天竺組織であり、そして前記非弾性繊維は少なくとも２種含まれる、請求項１〜５のいずれか１項に記載の弾性丸編地。
【請求項７】
前記編地は、インレー組織であり、前記編地裏側のインレー編みする非弾性繊維は１〜３飛びであり、そして該非弾性繊維の少なくとも１種は捲縮を有している、請求項１〜５のいずれか１項に記載の弾性丸編地。
【請求項８】
前記編地は、カノコ組織である、請求項１〜５のいずれか１項に記載の弾性丸編地。
【請求項９】
前記編地は、ハニカム組織である、請求項１〜５のいずれか１項に記載の弾性丸編地。
【請求項１０】
セルロース繊維を含む、請求項１〜９のいずれか１項に記載の弾性丸編地。
【国際調査報告】
2015005432.tif 000016
2015005432.tif 000017
2015005432.tif 000018
2015005432.tif 000019